【手続補正書】
【提出日】平成20年1月25日(2008.1.25)
【手続補正１】
【補正対象書類名】明細書
【補正対象項目名】０００７
【補正方法】変更
【補正の内容】
【０００７】
【発明の実施の形態】
以下に本発明を詳細に説明する。
本発明の接合型複合ステープル繊維は、高分子重合体（Ａ）と高分子重合体（Ｂ）が、繊維断面において交互に配置されてなり、高分子重合体（Ａ）の成分と高分子重合体（Ｂ）の成分の質量比が９０／１０〜１０／９０の範囲であり、８５／１５〜１５／８５の範囲にあることが好ましい。高分子重合体（Ｂ）の質量比が１０以下の場合には、高分子重合体（Ａ）と高分子重合体（Ｂ）とを交互に配列する際に、高分子重合体（Ｂ）の量が少ないために目的とする断面を形成することが難しくなる。また、逆に高分子重合体（Ｂ）の質量比が９０以上となると、高分子重合体（Ａ）の量が少ないために目的とする断面を得られにくくなる。なお、本発明においては高分子重合体（Ａ）と高分子重合体（Ｂ）が合計層数で２０層以上接合されていることが良好な手触り感が得られる点で好ましい。
【手続補正２】
【補正対象書類名】明細書
【補正対象項目名】００１１
【補正方法】変更
【補正の内容】
【００１１】
本発明における接合型複合ステープル繊維に用いることができる高分子重合体（Ａ）、高分子重合体（Ｂ）としては、求める手触り感、染色性、性能に応じて、または高分子重合体（Ａ）、高分子重合体（Ｂ）のどちらか一方を化学的処理により除去する場合などを考慮し、任意に選ぶことができる。その例としては、ポリエチレンテレフタレート系やポリブチレンテレフタレート系などのポリエステル系重合体、ポリエチレンやポリプロピレンなどのポリオレフィン系重合体、ナイロン６やナイロン６６などのポリアミド系重合体、その他にポリスチレン系重合体、ポリビニルアルコール系重合体、エチレン−ビニルアルコール系共重合体などを挙げることができ、各成分には１種、または２種以上が用いることができる。
【手続補正３】
【補正対象書類名】明細書
【補正対象項目名】００１６
【補正方法】変更
【補正の内容】
【００１６】
本発明の接合型複合ステープル繊維は、乾式法、湿式法によりシート状構造物とすることができるが、特に本発明においては、湿式法を用いることが好ましい。さらに、延伸時に分割していない繊維を用いて、同じく抄造したものを織組織、編組織などのスクリムと積層し、水流絡合により交絡させる際に、同時に割繊させて得ることもできる。
【手続補正４】
【補正対象書類名】明細書
【補正対象項目名】００１７
【補正方法】変更
【補正の内容】
【００１７】
なお、湿式法にて人工皮革等を得る場合には、本発明の接合型複合ステープル繊維が割繊しやすいことが望ましい。例えば、図１に示すように高分子重合体（Ａ）および高分子重合体（Ｂ）からなる各層が繊維の外周の一部を構成していることが好ましい。本発明における接合型複合繊維を製造するには、高分子重合体（Ａ）と高分子重合体（Ｂ）とを溶融状態とし、これを常法により交互に配列させた状態で口金ノズル孔に導き、該ノズル孔より吐出させて得ることができる。
【手続補正５】
【補正対象書類名】明細書
【補正対象項目名】００２４
【補正方法】変更
【補正の内容】
【００２４】
さらに、接合型複合ステープル繊維を用いて各種方法によって得られたシート状構造物を、織組織や編組織などと交絡させることによって繊維構造体を得ることもできる。また、交絡された繊維構造物を、物理的または化学的などの方法により、割繊させることもできる。加えて、接合型複合ステープル繊維を２０％以上用いて抄造した後に、織組織、編組織などの繊維構造体と水流絡合させる際に同時に割繊させて繊維構造体を得ることもできる。
【手続補正６】
【補正対象書類名】明細書
【補正対象項目名】００３０
【補正方法】変更
【補正の内容】
【００３０】
［人工皮革用基布の染色時の発色性］
得られた接合型複合ステープル繊維を２０ｇ／ｍ２の目付で抄造した後に、編組織と重ねて３０〜６０ｋｇ／ｃｍ２の水圧で水流絡合し、繊維構造体を得る。この繊維構造体を下記の方法により染色し、この繊維構造体の反射率によって、Ｋｕｂｅｌｋａ−ＭｕｎｋのＫ／Ｓの値を求め、４段階によって評価した。
・染色条件
1. プレセット；１７０℃
2. 分散染色；染料（ＣＩ  Ｄｉｓｐｅｒｓｅ  Ｒｅｄ１８３）を用いて、１２５℃で４０分間処理。
3. リラックス処理；８５℃で２０分間処理。
4. 酸性染色；染料（ＣＩ  Ａｃｉｄ  Ｒｅｄ２１５）を用いて、９８℃で４０分間処理
5. ソーピング；アミラジンＤ（第一工業製薬（株）製）を用い、７０℃で２０分間処理
6. ファイナルセット；１６０℃
・発色性評価
◎；極めて良好（Ｋ／Ｓ値；１６以上）
○；良好      （Ｋ／Ｓ値；１４〜１６）
△；普通      （Ｋ／Ｓ値；１２〜１４）
×；悪い      （Ｋ／Ｓ値；１２以下）
【手続補正７】
【補正対象書類名】明細書
【補正対象項目名】００３２
【補正方法】変更
【補正の内容】
【００３２】
実施例１
高分子重合体（Ａ）としてポリエチレンテレフタレート（ＰＥＴ）（ＳＰ値；１０．５）、高分子重合体（Ｂ）としてナイロン６（Ｎｙ６）（ＳＰ値；１３．５）を用いて、質量比を５０／５０の割合で、２１層に交互に配列させた後に口金より吐出させて紡糸した。紡糸時の見かけの溶融粘度はそれぞれ１００Ｐａ・ｓ、９０Ｐａ・ｓであった。紡糸後延伸し、５ｍｍにカットし、図１の断面形状の繊維を得た。得られた延伸糸は単糸繊度２．８ｄｔｅｘで、高分子重合体（Ａ）の偏平繊維の厚さＤは２．０μｍ、偏平比は３．０、繊度０．１３ｄｔｅｘであった。また、高分子重合体（Ｂ）の偏平繊維の厚さＤは２．０μｍ、偏平比は３．０、繊度０．１４ｄｔｅｘであった。得られた接合型複合ステープル繊維を用いて抄造し、得られたシート状構造物を編組織と重ねて水流絡合を施し、人工皮革用基布を得た。得られた基布を上記条件にて染色したところ、手触り感は極めてソフトで滑らかで、発色性は極めて良好であった。
【手続補正８】
【補正対象書類名】明細書
【補正対象項目名】００３６
【補正方法】変更
【補正の内容】
【００３６】
実施例２〜６、比較例４〜９
高分子重合体（Ａ）と高分子重合体（Ｂ）の質量比率、分割数の組み合わせを様々に変化させたこと以外は実施例１と同様にして得られた接合型複合ステープル繊維の各偏平繊維の厚さＤ、偏平比Ｌ／Ｄ、繊度、および抄造して得られたシート状構造物を編組織と重ねて水流絡合して得られた人工皮革用基布の手触り感、発色性の結果を表１に示す（実施例２〜６、比較例４〜５）。また、海成分としてポリエチレン（ＰＥ）、島成分としてポリエチレンテレフタレートを用いて、常法により海島型複合繊維を得、該繊維をトルエン抽出によりポリエチレンを除去した後に、残ったポリエチレンテレフタレート繊維を抄造し、シート状構造物を得た。このシートを編組織と重ねて水流絡合して製造した人工皮革用基布の手触り感、発色性の結果を表２に示す（比較例６〜９）。
【手続補正９】
【補正対象書類名】明細書
【補正対象項目名】００３９
【補正方法】変更
【補正の内容】
【００３９】
【発明の効果】
本発明の接合型複合ステープル繊維を用いて得られた繊維構造体は極細繊維を含んで構成されているので、ソフトで通気性の良好な人工皮革やスパンレース、衛材用不織布等を得ることができる。さらに、該繊維構造体の不織布は極細繊維の繊維間が緻密であり、毛細管現象により吸水性が良好であると共に、フィルターやマスクなどとして用いた場合には優れた除塵性能を有し、ワイパーとして用いた場合には良好な拭き取り性を発揮する。該接合型複合ステープル繊維を分割、割繊した後に抄造して得られるシートは、その割繊後の偏平な断面形状により、独特の光沢を有するシートを得ることができる。